(57)【要約】【課題】  比較的低い焼成温度でもバインダー樹脂を良好に熱分解除去することにより、気泡やピンホールの発生を抑制し、高い透明性と密度を有する無機成形体を形成可能な塗布用組成物を提供する。  また、本発明の塗布用組成物を用いることで、良好な画像表示性能を呈するガス放電表示デバイスを提供することも目的とする。【解決手段】  塗布用組成物として、上記無機成形体の原料となる無機物質、エチルセルロースおよび溶剤に加え、アルカリ土類金属酸化物或いはビス（ジメチルフェニルメタン）もしくは、ビス（トリフェニルメタン）を混合してなるものを用いる。【選択図】図１
2005343711.tif 000002
【特許請求の範囲】
【請求項１】
基体に塗布された後、これを焼成して無機成形体を形成するための塗布用組成物であって、
上記無機成形体の原料となる無機物質、エチルセルロースおよび溶剤に加え、アルカリ土類金属酸化物および以下の化１で表される化合物の群から選択される１種以上が混合されてなる塗布用組成物。
【化１】
2005343711.tif 000007
但し、化１中において、Ｒ１〜Ｒ４は、フェニル基またはＣ１〜Ｃ４のアルキル基を指す。
また、Ｒ５およびＲ６はＣ１〜Ｃ４のアルキル基を指す。
さらに、ｎは０から５のいずれかの整数を指す。
【請求項２】
前記アルカリ土類金属酸化物は、純度８０％以上の材料からなることを特徴とする請求項１に記載の塗布用組成物。
【請求項３】
前記無機物質が、ガラス粉末、または当該ガラス粉末とセラミック粉末との混合物であることを特徴とする請求項１または２記載の塗布用組成物。
【請求項４】
エチルセルロースの含有率が、塗布用組成物全体の０.０５重量パーセント以上０.５重量パーセント以下の範囲に設定されていることを特徴とする請求項１〜３のいずれかに記載の塗布用組成物。
【請求項５】
アルカリ土類金属酸化物が含まれる場合であって、
当該アルカリ土類金属酸化物が、酸化マグネシウム、酸化カルシウム、酸化ストロンチウム、酸化バリウムのうちの少なくとも１種であることを特徴とする請求項１〜４のいずれかに記載の塗布用組成物。
【請求項６】
アルカリ土類金属酸化物が含まれる場合であって、
当該アルカリ土類金属酸化物の含有率が、塗布用組成物全体の０.００２５重量パーセント以上０.２５重量パーセント以下の範囲に設定されていることを特徴とする請求項１〜５のいずれかに記載の塗布用組成物。
【請求項７】
前記化１で示される化合物が含まれる場合であって、
当該化合物の含有率が、塗布用組成物全体の０.００２５重量パーセント以上０.２５重量パーセント以下の範囲に設定されていることを特徴とする請求項１〜６のいずれかに記載の塗布用組成物。
【請求項８】
誘電体層を備えた密閉容器構造体を封着してなるガス放電デバイスの製造方法であって、
請求項１〜７のいずれかに記載の塗布用組成物を用いて、誘電体層の形成工程または密閉容器構造体の封着工程を行うことを特徴とするガス放電表示デバイスの製造方法。
【発明の詳細な説明】
【技術分野】
【０００１】
本発明は、ガス放電パネルにおける誘電体層や封着部等に用いられる塗布用組成物に関する。
【背景技術】
【０００２】
従来から、例えば電気部材の製造において、半導体素子を被覆するセラミックパッケージのガラス封着、陰極線管（ＣＲＴ）のガラス封着、ガス放電パネル（ＰＤＰなど）のガラス封着、或いは誘電体層や蛍光体層等を形成する目的で、無機物質をバインダー樹脂および溶剤と混練してなる塗布用組成物が用いられている。
バインダー樹脂としては、ニトロセルロース、エチルセルロース等のセルロース誘導体（特許文献１、２参照）、ポリ−α−メチルスチレン（特許文献３参照）、アクリル系樹脂（特許文献４、５参照）などが挙げられるが、特に無機物質の分散性および優れた塗布特性を持つことからエチルセルロースが好適とされている。
【０００３】
無機物質としては、ガラス粉末またはガラス粉末とセラミック粉末の混合物を用いることができる。
塗布用組成物は、基板などに所定のパターンで塗布し、焼成工程で処理することで当該組成物中の有機成分を熱分解除去し、前記無機物質からなる成形体を形成するようになっている。
【０００４】
このような塗布用組成物は、焼成に係る高温によって前記電気部材が熱劣化するのを防止する等の目的で、前記無機物質を低温（４００℃以下、好ましくは３５０℃以下）で軟化させることが望まれる。同様の理由で、成分中のバインダー樹脂の熱分解除去（「仮焼成」という）も、低温で行えることが望まれる。
なお、上記塗布用組成物は、高粘度を有する場合にはペースト組成物と呼ばれることもある。この「ペースト」とは、液体に所定成分が高濃度で分散され、全体として高粘度を呈するものを指す。
【特許文献１】特開昭５２−１１５８１５号公報
【特許文献２】特開平６−３２１６１９号公報
【特許文献３】特開平２−１２４７４４号公報
【特許文献４】特開平１０−３２４５４１号公報
【特許文献５】特開平１０−３２４８６９号公報
【特許文献６】特開２００３−５４９９１号公報
【発明の開示】
【発明が解決しようとする課題】
【０００５】
しかしながら従来の塗布用組成物では、必ずしも良好な無機成形体を得られない場合がある。
例えば、ある塗布用組成物においては、バインダー樹脂の熱分解温度が前記無機物質の軟化点以上となる場合がある。この場合、焼成工程において、バインダー樹脂の熱分解除去が不完全な段階から無機物質の溶融が始まり、バインダー樹脂が無機物質に内包された状態で焼失し、無機成形体の内部に気泡やピンホールを形成する原因となる。また、軟化した無機物質の内部にバインダー樹脂が完全に分解されずに残り、炭化物残渣となることもある。
【０００６】
このような気泡またはピンホール、炭化物残渣は、無機成形体の欠陥要因であって、以下の問題を生じるものである。
例えば、気泡またはピンホールに起因する空洞を有する無機成形体を、封着材（例えばガラスフリット封着部の材料）として用いると、空洞内を外気が流通するので十分な気密性が保持できない。当該無機形成体をガス放電パネルの誘電体層として用いれば、誘電体層中の気泡により透過光が散乱され、透明性が低下するので良好な画像表示性能が得られない。さらには誘電体層の密度が疎になるため、絶縁破壊の問題も生じ、正常な放電が行えないという危険性もある。
【０００７】
このような問題に対し、例えば特許文献６には、塗布用組成物中に過酸化物、アゾ化合物、重金属、重金属酸化物等のバインダー樹脂の分解促進物質を添加し、見かけ上のバインダー樹脂の熱分解温度を低下させる方法が提案されている。しかし、過酸化物またはアゾ化合物は危険性が比較的高く、電気部材の製造に好適とは言い難い。また重金属や重金属酸化物を用いると、焼成後にこれらの重金属の残渣によって無機成形体が発色したり、透明性が低下するという別の問題も生じる場合がある。
【０００８】
このように現在では、塗布用組成物について未だ改良の余地が見られる。
本発明は上記課題に鑑みてなされたものであって、その目的は、比較的低い焼成温度でもバインダー樹脂を良好に熱分解除去することにより、気泡やピンホールの発生を抑制し、高い透明性と密度を有する無機成形体を形成可能な塗布用組成物を提供することにある。
【０００９】
また、本発明の塗布用組成物を用いることで、良好な画像表示性能を呈するガス放電表示デバイスを提供することも目的とする。
【課題を解決するための手段】
【００１０】
上記課題を解決するために、本発明は、基体に塗布された後、これを焼成して無機成形体を形成するための塗布用組成物であって、上記無機成形体の原料となる無機物質、エチルセルロースおよび溶剤に加え、アルカリ土類金属酸化物および後述の化１で表される化合物の群から選択される１種以上が混合されてなる塗布用組成物とした。
【００１１】
【化１】
2005343711.tif 000003
但し、化１中において、Ｒ１〜Ｒ４は、フェニル基またはＣ１〜Ｃ４のアルキル基を指す。
また、Ｒ５およびＲ６はＣ１〜Ｃ４のアルキル基を指す。
【００１２】
さらに、ｎは０から５のいずれかの整数を指す。
また、前記アルカリ土類金属酸化物は、純度８０％以上の材料からなることが望ましい。
前記無機物質は、ガラス粉末、または当該ガラス粉末とセラミック粉末との混合物とすることもできる。
【００１３】
ここで、エチルセルロースの含有率が、塗布用組成物全体の０.０５重量パーセント以上０.５重量パーセント以下の範囲に設定することもできる。
また、アルカリ土類金属酸化物が含まれる場合には、当該アルカリ土類金属酸化物が、酸化マグネシウム、酸化カルシウム、酸化ストロンチウム、酸化バリウムのうちの少なくとも１種とすることができる。
【００１４】
またアルカリ土類金属酸化物が含まれる場合であって、当該アルカリ土類金属酸化物の含有率を、塗布用組成物全体の０.００２５重量パーセント以上０.２５重量パーセント以下の範囲に設定に設定することもできる。
一方、前記化１で示される化合物が含まれる場合には、当該化合物の含有率が、塗布用組成物全体の０.００２５重量パーセント以上０.２５重量パーセント以下の範囲に設定されていることが望ましい。
【００１５】
また本発明は、誘電体層を備えた密閉容器構造体を封着してなるガス放電デバイスの製造方法であって、前記本発明の塗布用組成物を用いて、誘電体層の形成工程または密閉容器構造体の封着工程を行うものとした。
【発明の効果】
【００１６】
以上の組成からなる本発明の塗布用組成物によれば、基体に塗布した後の焼成工程において、添加物である化１で示される化合物に起因する炭素ラジカル、またはアルカリ土類金属酸化物によって、バインダー樹脂として含まれるエチルセルロースの熱分解が促進される。
このため、本来のエチルセルロースの熱分解に係る温度より低い焼成段階、すなわち無機物質の軟化点より低い温度状態（例えば３５０℃以下の仮焼成条件下などの比較的低温の焼成条件下）にあっても、前記エチルセルロースを良好に熱分解除去することが可能である。
【００１７】
これにより、エチルセルロースに由来する気泡・ピンホールの発生が抑制され、高い透明性と優れた密度を有する無機成形体が得られることとなる。
なお、本発明のペースト組成物に添加するアルカリ土類金属酸化物は、一般に市販されている純度８０％以上の材料を指すものであって、無機物質として添加されるガラス粉末に元々含まれるアルカリ土類金属酸化物の組成部分を指すものではない。このようなガラス組成に起因するアルカリ土類金属酸化物では本発明の効果が得られないことが分かっている。
【発明を実施するための最良の形態】
【００１８】
１.実施の形態１（ペースト組成物について）
１-１.ペースト組成物の構成
以下、実施の形態１の塗布用組成物であるペースト組成物について詳細に説明する。
本実施の形態１のペースト組成物は、無機成形体の原料となる無機物質と、バインダー樹脂としてのエチルセルロース、溶剤と、これに加えてアルカリ土類金属酸化物または前記構造式化１から選択される少なくとも１種を必須成分として含有させ、これを混合させることで構成される。
【００１９】
この化１で表される具体的な化合物としては、以下の化２で示されるビス（ジメチルフェニルメタン）（Ｐｈ（ＣＨ3）2Ｃ-Ｃ（ＣＨ3）2Ｐｈ、「ＢＤＭ」と称される）や、化３で示されるビス（トリフェニルメタン）（（Ｐｈ）3Ｃ−Ｃ（Ｐｈ）3）等が挙げられる。
【００２０】
【化２】
2005343711.tif 000004
【００２１】
【化３】
2005343711.tif 000005
これらの化合物は単独で用いてもよいし、２種類以上を混合して使用することもできる。化１で表される具体的な化合物をペースト組成物に入れる場合の含有率としては、ペースト組成物全体の０．００２５重量パーセントから０．２５重量パーセント（エチルセルロースに対して５重量パーセントから５０重量パーセント）の範囲にあることが好ましい。
【００２２】
アルカリ土類金属酸化物としては、酸化マグネシウム、酸化カルシウム、酸化ストロンチウム、酸化バリウムのうちの少なくとも１種を用いることができる。ペースト組成物中におけるアルカリ土類金属の含有率としては、ペースト組成物全体の０．００２５重量パーセントから０．２５重量パーセント（エチルセルロースに対して５重量パーセントから５０重量パーセント）の範囲にあることが好ましい。なお、前記アルカリ土類金属酸化物は、市販されている材料の純度以上、すなわち純度８０％以上の材料であることが、本発明の効果を良好に得るために望ましい。
【００２３】
なお、化１で示す化合物あるいは上記アルカリ土類金属はいずれか一方のみを添加すればよいが、これを両方用いてもよい。
前記無機物質としては、電気部材（半導体素子のセラミックパッケージ）やガス放電デバイスの誘電体層、ガラス封着部に適用する場合、高温焼成工程下での熱劣化を防止するため、その軟化点が４００℃以下、好ましくは３５０℃以下のガラス粉末またはガラス粉末とセラミック粉末との混合物を用いることが好ましい。
【００２４】
軟化点が４００℃以下の無機物質としては、例えばＰ2Ｏ5−ＳｎＯ系、Ｐ2Ｏ5−ＳｎＯ−ＺｎＯ系、Ｂｉ2Ｏ5系、ＺｎＯ−Ｂ2Ｏ3−ＳｉＯ2系、ＰｂＯ−Ｂ2Ｏ3−ＳｉＯ2系、ＰｂＯ−Ｂ2Ｏ3−ＳｉＯ2−Ａｌ2Ｏ3系、ＰｂＯ−ＺｎＯ−Ｂ2Ｏ3−ＳｉＯ2系などのガラス粉末、またはこれらのガラス粉末に対し、アルミナ粉末、ジルコニア粉末、シリカ粉末、チタン酸鉛、コーディエライト（２ＭｇＯ−２Ａｌ2Ｏ3−５ＳｉＯ3系）、ムライト（Ａｌ2Ｏ3−ＳｉＯ2系）等のセラミック粉末を加えてなる混合物を例示することができる。
【００２５】
前記溶剤としては、無機物質との親和性およびバインダー樹脂の溶解性が良好で、ペースト組成物に適度な粘性を付与することができ、かつ乾燥させることで容易に除去できるものが好ましい。具体的には酢酸ｎ−ブチル、酢酸イソアミル、ブチルカルビトールアセテート、ターピネオール等を用いることができる。これらは単独で用いてもよいし、二種類以上を混合して使用することもできる。ペースト組成物における溶剤の含有率は、ペースト組成物の流動性（粘度）が、成形工程または塗布工程に適したものとなる範囲で適宜調製することができる。
【００２６】
前記バインダー樹脂としてのエチルセルロースは、無機物質の分散性、ペースト組成物の優れた塗布特性を持つものである。係るエチルセルロースの分子量としては、ガラス基板との密着性を考慮すると、重量平均分子量が５千から５０万の範囲にあることが好ましい。ペースト組成物におけるエチルセルロースの含有率は、ペースト組成物全体の０．０５重量パーセントから０．５重量パーセントの範囲にあることが好ましい。
【００２７】
なおペースト組成物には、上記の他に任意成分として各種の添加剤を配合させてもよい。係る添加剤としては、例えば界面活性剤、保存安定剤等を挙げることができる。
実施の形態１のペースト組成物は、前記の必須構成成分、すなわち無機物質、エチルセルロースおよび溶剤と、更にアルカリ土類金属酸化物または上記化１から選択される少なくとも１種を、ボールミル、ミキサー、ホモジナイザー等の混練機を用いて混練することによって得ることができる。
【００２８】
１-２.ペースト組成物の効果
以上の構成を有する実施の形態１のペースト組成物によれば、一般的な公知の形成方法、すなわちディスペンサー法やスクリーン印刷法などによって、ガラスなどの基板（基体）表面に直接塗布される。その後塗布した当該ペースト組成物を乾燥工程および焼成工程で順次処理することによって、最終的に層状あるいは膜状の無機成形体が形成される。
【００２９】
ここで、本実施の形態１のペースト組成物を用いれば、従来に比べて気泡やピンホールなどの数や空洞の発生が抑制され、密度が高く良好な透明性、気密性を有する無機形成体を実現できるという優れた特徴が発揮される。
具体的には、当該ペースト組成物中にバインダー樹脂であるエチルセルロースの分解に対して促進作用のあるアルカリ土類金属酸化物や前記化１の化合物が含まれていることにより、焼成工程において比較的低い温度の段階（約２６０℃から約２８０℃の範囲）で、エチルセルロースの熱分解が促進され、上記効果が発揮される。
【００３０】
このうち前記化１で表される化合物は、焼成工程の加熱下において炭素ラジカル発生剤となる。そして当該炭素ラジカルは、炭素化合物であるエチルセルロースの分子鎖を切断するように働くので、これによってエチルセルロースの熱分解を良好に促進する効果が奏される。ここで図１は、炭素ラジカルを発生する化１で表される化合物（ここではＢＤＭ）によるエチルセルロースの熱分解率を表す図である（図中、ＢＤＭの添加量はエチルセルロースに対する重量パーセントとして記載している）。当図によれば、エチルセルロースに対してＢＤＭが１０重量パーセント或いは２０重量パーセント含まれる場合において、上記炭素ラジカルの効果が得られることが明らかにされている。また、ＢＤＭが２０重量パーセント含まれる場合において、より低温での熱分解率が高いことが分かる。
【００３１】
前記化１で表される化合物はこのようなラジカル作用をなしながら焼成工程で焼失するため、最終的に得られる無機形成体中で炭素残渣として残ることはない。
なお、化１で表される化合物は、従来技術（特許文献６）で用いられる過酸化物やアゾ化合物に比べて安全性が高い（電気部材製造時に生じる恐れのあるスパーク・アーク放電等に対する引火・爆発性の危険性が低い）ため、電気部材の製造に好適である。さらには光などによって簡単にラジカル分解することがないので、ペースト組成物に含めておいても長期にわたり高い安定性の保存が可能なメリットもある。
【００３２】
一方、上記アルカリ土類金属酸化物によれば、焼成工程においてエチルセルロースの燃焼に不可欠な酸素が豊富に供給される効果が発揮される。これによって、ペースト組成物中でエチルセルロースに酸素が結びつき、炭酸ガスに化学変化し易くなる環境を作り、迅速にその焼失を促す働きがなされる。図２は、アルカリ土類金属酸化物（ここではＣａＯ）をエチルセルロースに対して１０重量パーセント添加した場合における、エチルセルロースの熱分解率を表す図であり、実際にアルカリ土類金属酸化物を用いればエチルセルロースの熱分解が促進されるのが確認できる。  このアルカリ土類金属酸化物は、最終的に得られる無機成形体中に残存するが、本願発明者らの実験により、前記アルカリ土類金属酸化物は発色を促すような性質を持たず、また無機成形体の特性を損なわないことが確認されている。このため、焼成工程後には無着色で良好な無機成形体が得られる。
【００３３】
このような無機成形体は、半導体素子のセラミックパッケージに適用した場合には透明性はそれほど問題はないが、低温で良好に焼成できるなどの利点が発揮される。
また、上記化１で表される化合物とアルカリ土類金属酸化物とを併用しても、図３に示すように（ここではＢＤＭ、ＣａＯをそれぞれエチルセルロースに対して５重量パーセント含めた場合としている）、良好にエチルセルロースの熱分解を促進させる効果が得られるため望ましい。
【００３４】
なお、前記エチルセルロース、前記化合物、前記アルカリ土類金属酸化物の各添加量範囲は前記した範囲以外でも良いが、なるべく上記の各範囲に基づき設定するのが好ましい。この根拠に付いては以下の通りである。
まず、エチルセルロースの含有率がペースト組成物全体の０．０５重量パーセントを下回ると、無機物質を十分に結着保持しにくい場合が見られる。一方、０．５重量パーセントを上回る場合にはガラスの焼結が不十分になり、かつ焼成時に残存樹脂に由来する炭化物残渣、気泡およびピンホールが多少発生しやすくなる。
【００３５】
また前記化１に示す化合物の含有率がエチルセルロースに対し５重量パーセントを下回る場合には、実質的にエチルセルロースの熱分解の促進が弱くなる。一方、前記化合物の無機物質に対する割合が５０重量パーセントを上回る場合にはエチルセルロースの結着力が弱くなる。
一方、アルカリ土類金属酸化物の含有率がエチルセルロースに対して０．５重量パーセントを下回る場合には、実質的にエチルセルロースの熱分解の促進が弱くなる。一方、エチルセルロースに対して５０重量パーセントを上回る場合にはエチルセルロースの結着力が弱くなる。
【００３６】
２.実施の形態２（ガス放電パネル）について
ここでは、実施の形態１のペースト組成物を用いたガス放電表示デバイスの構成例であるガス放電パネル（ＰＤＰ）について説明する。
２-１.ＰＤＰの構成
図４は、実施の形態２に係る交流面放電型プラズマディスプレイパネル１０（以下単に「ＰＤＰ１０」という）の主要構成を示す部分的な斜視図である。
【００３７】
ＰＤＰ１０は、一例として４２インチクラスのＶＧＡ仕様に合わせたサイズ設定になっているが、本発明は勿論この他のサイズおよび仕様に適用させてもよい。
図４に示すように、ＰＤＰ１０の構成は互いに主面を対向させて配設されたフロントパネル２０およびバックパネル２６に大別される。
フロントパネル２０の基板となるフロントパネルガラス２１には、その片面に厚さ０.１μｍ、幅１５０μｍの帯状の透明電極２２０（２３０）と、これに厚さ７μｍ、幅９５μｍのバスライン２２１（２３１）が重ねられてなる表示電極２２（２３）（Ｘ電極２３、Ｙ電極２２）が、ｙ方向を長手方向としてｘ方向に複数対並設されている（２３、２３０は図面奥側に位置するため不図示）。各対の表示電極２２、２３は、それぞれフロントパネルガラス２１の幅方向（Ｙ方向）端部付近でパネル駆動回路（不図示）と電気的に接続される。このとき、Ｙ電極２２は一括してパネル駆動回路に接続され、Ｘ電極２３はそれぞれ独立してパネル駆動回路に接続される。前記パネル駆動回路からＹ電極２２と特定のＸ電極２３に給電すると、当該表示電極２２、２３の間隙（約８０μｍ）で面放電（維持放電）が行われる。
【００３８】
さらに、Ｘ電極２３はスキャン電極としても作動し、アドレス電極２８と書き込み放電（アドレス放電）をなすようになっている。
複数対の表示電極２２、２３を配設したフロントパネルガラス２１の表面には、前記複数対の表示電極２２、２３を覆うように厚さ約３０μｍの誘電体層２４がコートされている。さらに、この誘電体層２４の上に厚さ約１.０μｍの保護層２５が積層されている。
【００３９】
バックパネル２６の基板となるバックパネルガラス２７には、その片面に厚さ５μｍ、幅６０μｍの複数のアドレス電極２８が、ｘ方向を長手方向としてｙ方向に複数並設されている。隣合う２つのアドレス電極２８の並設ピッチは一定間隔（約１５０μｍ）である。複数のアドレス電極２８は、それぞれ独立して前記パネル駆動回路に接続され、個別に給電されるようになっており、特定のアドレス電極２８と、特定のＸ電極２３との間でアドレス放電がなされるようになっている。
【００４０】
複数のアドレス電極２８を並設したバックパネルガラス２７の表面には、前記複数のアドレス電極２８を覆うように厚さ３０μｍの誘電体膜２９がコートされている。さらに誘電体膜２９上には、隣接するアドレス電極２８のピッチに合わせて高さ約１５０μｍ、幅約４０μｍの隔壁３０が、ｘ方向を長手方向として配設されている。
隣り合う２つの隔壁３０の側面とその間の誘電体膜２９の面上には、赤色（Ｒ）、緑色（Ｇ）、青色（Ｂ）の何れかに対応する蛍光体層３１〜３３が形成されている。これらのＲＧＢ各蛍光体層３１〜３３はｙ方向に繰り返し配列される。
【００４１】
フロントパネル２０とバックパネル２６は、アドレス電極２８と表示電極２２、２３が直交するように互いに対向させられ、両パネル２０、２６の外周縁部を囲繞するフリットガラス封着部（不図示）で接着される。これにより、当該両パネル２０、２６の間が封止されている。この両パネル２０、２６間には、Ｈｅ、Ｘｅ、Ｎｅから選ばれた元素の希ガス成分からなる放電ガスが所定の圧力（通常６.７×１０4〜１.０×１０5Ｐａ程度）で封入されている。隣接する２つの隔壁３０の間に対応する空間が、放電空間３４となる。また、一対の表示電極２２、２３と１本のアドレス電極２８が放電空間３４を挟んで交叉する領域が、画像表示にかかるセルに対応する。なお一例として、ｘ方向のセルピッチは約１０８０μｍ、ｙ方向のセルピッチは約３６０μｍに設定されている。
【００４２】
このような構成のＰＤＰ１０の駆動時には、まず前記パネル駆動回路によって、特定のアドレス電極２８と、特定のＸ電極２３にパルス電圧を印加し、アドレス放電させる。そして当該アドレス放電後に、一対の表示電極２２、２３間にパルスを印加し、維持放電させることによって、短波長の紫外線（波長約１４７ｎｍを中心波長とする共鳴線）を発生させる。この紫外線照射により蛍光体層３１〜３３に含まれる蛍光体が可視光発光し、画像表示がなされる。
【００４３】
ここにおいて本実施の形態２では、前記誘電体層２４、誘電体膜２９、フリットガラス封着部の材料として本発明のペースト組成物を利用している特徴を有する。これによって、前記誘電体層２４、誘電体膜２９、フリットガラス封着部は、従来構成に比べて気泡やピンホールに起因する空洞の発生を回避して高い密度および気密性を有するように構成されており、且つ、優れた透明性を備えている。
【００４４】
このため、例えば駆動時に可視光発光を透過するフロントパネルＦＰ側に設けられた前記誘電体層２４においては、優れた透明性を有することで、可視光散乱などの問題を回避し、良好な画像表示性能が発揮される。また、誘電体層２４、誘電体膜２９が高い密度で構成されていることから、駆動時の放電にかかる絶縁破壊の発生も抑制され、アドレスミスの発生を防いで正確な放電が行われることとなるので、この点からも画像表示性能が向上されることとなる。
【００４５】
さらに、フリットガラス封着部においては高い気密性が発揮されるので、パネルのガス圧を良好に保ち、正常な放電の維持に寄与することもできる。
なお、この他に隔壁３０の材料として本発明のペースト組成物を利用してもよい。
２-２.ＰＤＰの製造方法
ここでは実施の形態２のＰＤＰ１０の製造方法について、その一例を説明する。
【００４６】
２-２-１.フロントパネルＦＰの作製
厚さ約２.６ｍｍのソーダライムガラスからなるフロントパネルガラスの面上に表示電極を作製する。ここでは印刷法によって表示電極を形成する例を示すが、これ以外にもダイコート法、ブレードコート法等で形成することができる。
まず、ＩＴＯ（透明電極）材料を所定のパターンでフロントパネルガラス上に塗布する。これを乾燥させる。
【００４７】
一方、フォトマスク法を用いて、金属（Ａｇ）粉末と有機ビヒクルに感光性樹脂（光分解性樹脂）を混合してなる感光性ペーストを作製する。これを前記透明電極材料の上に重ねて塗布し、形成する表示電極のパターンを有するマスクで覆う。そして、当該マスク上から露光し、現像・焼成（５９０〜６００℃程度の焼成温度）する。これにより透明電極上にバスラインが形成される。このフォトマスク法によれば、従来は１００μｍの線幅が限界とされていたスクリーン印刷法に比べ、３０μｍ程度の線幅までバスラインを細線化することが可能である。なお、このバスラインの金属材料としては、この他にＰｔ、Ａｕ、Ａｇ、Ａｌ、Ｎｉ、Ｃｒ、また酸化錫、酸化インジウム等を用いることができる。
【００４８】
また、前記電極は上記方法以外にも、真空蒸着法、スパッタリング法などで電極材料を成膜したのち、エッチング処理して形成することも可能である。
次に、形成した表示電極の上から、実施の形態１で説明したペースト組成物をスクリーン印刷法等により塗布する。そして一定期間乾燥処理したのち、所定温度で焼成工程を行うことで誘電体層を形成する。これにより高い透明度を有する良好な無機形成体としての誘電体層が形成される。
【００４９】
次に、当該誘電体層の表面に厚さ約１μｍにわたり酸化マグネシウムからなる保護層を形成する。当該形成方法はスパッタリング法等を利用することが可能である。
これでフロントパネルが作製される。
２-２-２.バックパネルの作製
厚さ約２.６ｍｍのソーダライムガラスからなるバックパネルガラスの表面上に、スクリーン印刷法によりＡｇを主成分とする導電体材料を一定間隔でストライプ状に塗布し、厚さ約５μｍのアドレス電極を形成する。ここで、作製するＰＤＰ１を例えば４０インチクラスのＮＴＳＣ規格もしくはＶＧＡ規格とするためには、隣り合う２つのアドレス電極の間隔を０.４ｍｍ程度以下に設定する。
【００５０】
続いて、アドレス電極を形成したバックパネルガラスの面全体にわたって鉛系ガラスペーストを厚さ約２０〜３０μｍで塗布して焼成し、誘電体膜を形成する。
次に、誘電体膜と同じ鉛系ガラス材料を用いて、誘電体膜の上に、隣り合うアドレス電極の間毎に高さ約６０〜１００μｍの隔壁を形成する。この隔壁は、例えば上記ガラス材料を含むペーストを繰り返しスクリーン印刷し、その後焼成して形成できる。
【００５１】
隔壁が形成できたら、隔壁の壁面と、隔壁間で露出している誘電体膜の表面に、赤色（Ｒ）蛍光体、緑色（Ｇ）蛍光体、青色（Ｂ）蛍光体のいずれかを含む蛍光インクを塗布し、これを乾燥・焼成してそれぞれ蛍光体層とする。
ＲＧＢ各色蛍光の化学組成は、例えば以下の通りである。
赤色蛍光体；Ｙ2Ｏ3；Ｅｕ3+
緑色蛍光体；Ｚｎ2ＳＯ4；Ｍｎ
青色蛍光体；ＢａＭｇＡｌ10Ｏ17；Ｅｕ2+
各蛍光体材料は、平均粒径２.０μｍのものが使用できる。これをサーバー内に５０質量％の割合で入れるとともに、エチルセルロース１.０質量％、溶剤（α-ターピネオール）４９質量％を投入し、サンドミルで撹拌混合して、１５×１０-3Ｐａ・ｓの蛍光体インクを作製する。そして、これをポンプにて径６０μmのノズルから隣接隔壁間に噴射させて塗布する。このとき、パネルを隔壁２０の長手方向に移動させ、ストライプ状に蛍光体インクを塗布する。その後は５００℃付近で１０分間焼成し、蛍光体層を形成する。
【００５２】
以上でバックパネルが完成される。
なおフロントパネルガラスおよびバックパネルガラスをソーダライムガラスからなるものとしたが、これは材料の一例として挙げたものであって、これ以外の材料でもよい。
２-２-３.ＰＤＰの完成
作製したフロントパネルとバックパネルを互いに対向させ、両パネルの周縁をそれぞれ囲繞するように封着用ガラスとして、本発明のペースト組成物を塗布する。そして両パネルを貼り合わせ、一定時間乾燥後、焼成工程を行う。
【００５３】
その後、放電空間の内部を高真空（１.０×１０-4Ｐａ）程度に排気し、これに所定の圧力（ここでは６６.５ｋＰａ〜１０１ｋＰａ）でＮｅ-Ｘｅ系やＨｅ-Ｎｅ-Ｘｅ系、Ｈｅ-Ｎｅ-Ｘｅ-Ａｒ系などの放電ガスを封入する。
以上でＰＤＰ１が完成する。
なお、本発明のペースト組成物をＰＤＰに適用する場合、当然ながら上記誘電体膜、誘電体層、ガラスフリット封着部の全てに適用する必要はなく、適宜この中から選んだ部分に用いればよい。
【００５４】
３.実施例および性能比較実験
以下、本発明の実施例としてペースト組成物を作製し、これについて実施した性能比較実験について説明する。各実施例の組成については後述の表１に併せて記載した。
＜実施例１＞
（１）ペースト組成物の調製：無機物質として、Ｐ2Ｏ5を３０重量部、ＳｎＯを６０重量部、ＺｎＯを１０重量部でそれぞれ含む組成のガラス粉末８８.５重量パーセント、溶剤として酢酸イソアミル１１.４重量パーセント、エチルセルロース０.１重量パーセント、酸化カルシウム０．０１重量パーセント（エチルセルロースに対して１０重量パーセント）を加えたものをボールミルにて３０分間混合、粉砕することにより、本発明のペースト組成物（実施例１）を調製した。
【００５５】
（２）無機成形体の製造：上記（１）で調製したペースト組成物を、ガラス基板上にディスペンサーを用いて塗布することにより、基板上に均一な塗膜を形成した。
ついで、前記塗膜を２５℃にて一昼夜放置することで溶剤を乾燥除去した後、３５０℃にて焼成することで、ガラス基板上に無機成形体を製造した。
＜実施例２〜４＞
酸化カルシウム（上記実施例１）に代えて各々、酸化マグネシウム（実施例２）、酸化ストロンチウム（実施例３）、酸化バリウム（実施例４）を適量含有させたこと以外は、実施例１と同様にしてペースト組成物を調製し、且つそれぞれの無機成形体を製造した。
【００５６】
＜実施例５＞
表１に示す処方に従って、酸化カルシウムに代えて、ビス（ジメチルフェニルメタン）を含有させたこと以外は実施例１と同様にして本発明のペースト組成物を調製し、ついで、得られたペースト組成物を使用したこと以外は実施例１と同様にして、ペースト組成物の塗布および溶剤の乾燥除去、焼成を行なって無機成形体を製造した。
【００５７】
＜実施例６＞
表１に示す処方に従って、酸化カルシウムおよびビス（ジメチルフェニルメタン）を含有させたこと以外は実施例１と同様にして本発明のペースト組成物を調製した。
ついで、得られたペースト組成物を使用したこと以外は実施例１と同様にして、ペースト組成物の塗布および溶剤の乾燥除去、焼成を行い、無機成形体を製造した。
【００５８】
＜比較例１＞
アルカリ土類金属酸化物およびビス（ジメチルフェニルメタン）を含有させない以外の条件は、実施例１と同様として比較用のペースト組成物を調製した。
ついで、上記各実施例１〜６と同様にペースト組成物の塗布および溶剤の乾燥除去、焼成を行なって無機成形体を作製した。
【００５９】
一方、各実施例および比較例に相当するエチルセルロースの熱分解性評価について測定実験を行った。その方法としては、ペースト組成物中に含まれるエチルセルロースに対し、アルカリ土類金属酸化物、ビス（ジメチルフェニルメタン）を、実施例１から６に示す重量比で添加し、これを乳鉢にて混合、粉砕した後、得られた混合粉末について、各々熱重量分析を行うものとした。このとき測定したエチルセルロースの熱分解温度として、熱分解開始温度と熱分解終了温度の平均値を算出し、実施例１〜６および比較例にあわせて示した。
＜実験結果と考察＞
上記実験結果を表１に示す。
【００６０】
【表１】
2005343711.tif 000006
この表１から明らかなように、アルカリ土類金属酸化物、またはビス（ジメチルフェニルメタン）を含有させることで、エチルセルロースの熱分解温度が低下した。
これは、以下に示す作用によるものと考えられる。
【００６１】
すなわち、実施例１から４ではアルカリ土類金属酸化物により、エチルセルロースの熱分解に不可欠な酸素が供給されるため熱分解が促進される。また、実施例５では、ビス（ジメチルフェニルメタン）のラジカル分解により生じたラジカルが、エチルセルロースの分子鎖を切断する作用がなされ、結果的にエチルセルロースの熱分解が促進される。
さらに実施例６では上記アルカリ土類金属酸化物とビス（ジメチルフェニルメタン）の２つの添加物による作用により、いっそう熱分解が促進されているのが確認できる。このため、本発明の良好な効果を得るためには、これら２つの添加物をともに利用することが有効であると推定される。
【００６２】
また、各実施例および比較例による無機成形体の評価については、実施例１から６で作製した無機成形体を目視により観察したところ、いずれも無色透明であった。また当該無機成形体を、顕微鏡を用いて観察したところ、バインダー樹脂に由来する炭化物残渣および気泡、ピンホールは見られなかった。
一方、比較例１で製造した無機成形体について同様に目視観察を行なったところ、褐色であり透明性に劣るものであった。また当該無機成形体を、顕微鏡を用いて観察したところ、バインダー樹脂に由来する炭化物残渣および微小な気泡、ピンホールが多数発生していた。
【００６３】
このことから、実施例１〜６のペースト組成物を用いれば、透明性、気密性に優れる無機成形体が得られることが分かった。したがって、本発明のペースト組成物をＰＤＰの誘電体層やガラスフリット封着部に用いれば、優れた画像表示性能を実現することが期待できる。
＜その他の事項＞
上記各実施の形態および各実施例では、本発明の塗布用組成物として高粘度を有するペースト組成物の構成例を示したが、当然ながらこれに限定されず、低粘度を有する塗布用組成物に適用してもよい。
【産業上の利用可能性】
【００６４】
本発明の塗布用組成物は電気部材の製造、例えば半導体素子のセラミックパッケージのガラス封着、陰極線管（ＣＲＴ）のガラス封着、プラズマディスプレイパネル（ＰＤＰ）のガラス封着、ＰＤＰの誘電体層や蛍光体層の形成等に有用である。
【図面の簡単な説明】
【００６５】
【図１】ペースト組成物にビス（ジメチルフェニルメタン）（ＢＤＭ）を入れた場合のエチルセルロースの熱分解率を表す図である。
【図２】ペースト組成物にアルカリ土類金属酸化物（ＣａＯ）を入れた場合のエチルセルロースの熱分解率を表す図である。
【図３】ペースト組成物にビス（ジメチルフェニルメタン）（ＢＤＭ）とアルカリ土類金属酸化物（ＣａＯ）を入れた場合のエチルセルロースの熱分解率を表す図である。
【図４】実施の形態２におけるＰＤＰの構成を示す部分斜視図である。
【符号の説明】
【００６６】
１０    交流面放電型プラズマディスプレイパネル
２０    フロントパネル
２１    フロントパネルガラス
２２、２３    表示電極
２４    誘電体層
２６    バックパネル
２８    アドレス電極
３１、３２、３３    蛍光体層
３８    放電空間
【図１】
2005343711.tif 000008
【図２】
2005343711.tif 000009
【図３】
2005343711.tif 000010
【図４】
2005343711.tif 000011